Brevet FR3068038A1 — publié le 20181228

COMPOSITION POLYMÈRE COMPRENANT UN LIQUIDE DIÉLECTRIQUE POLAIRE L'invention concerne une composition polymère comprenant au moins un matériau polymère thermoplastique, au moins un liquide diélectrique polaire et au moins une nano-charge, un procédé de préparation de ladite composition polymère, un câble comprenant au moins une couche électriquement isolante obtenue à partir de ladite composition polymère, et un procédé de préparation dudit câble. L'invention s'applique typiquement mais non exclusivement aux câbles électriques destinés au transport d'énergie, notamment aux câbles d'énergie à moyenne tension (notamment de 6 à 45-60 kV) ou à haute tension (notamment supérieure à 60 kV, et pouvant aller jusqu'à 400 kV), qu'ils soient en courant continu ou alternatif, dans les domaines du transport d'électricité aérien, sous-marin, terrestre, ou encore de l'aéronautique. Un câble de transport d'énergie à moyenne ou à haute tension comprend généralement de l'intérieur vers l'extérieur : - un élément électriquement conducteur allongé, notamment en cuivre ou en aluminium ; - une couche semi-conductrice interne entourant ledit élément électriquement conducteur allongé ; - une couche électriquement isolante entourant ladite couche semiconductrice interne ; - une couche semi-conductrice externe entourant ladite couche 25 isolante ; et - éventuellement une gaine de protection électriquement isolante entourant ladite couche semi-conductrice externe. En particulier, la couche électriquement isolante peut être une couche polymère à base d'une polyoléfine réticulée telle qu'un polyéthylène réticulé 30 (XLPE) ou un élastomère réticulé d'éthylène-propylène ou d'éthylène-propylène-diène. La réticulation est généralement effectuée lors de 2 l'étape d'extrusion de la composition polymère autour de l'élément électriquement conducteur allongé. L'utilisation d'une polyoléfine réticulée permet de fournir une couche présentant des propriétés électriques et mécaniques satisfaisantes et de conduire à un câble pouvant fonctionner à une 5 température supérieure à 70°C, voire égale à 90°C. Toutefois, plusieurs problèmes sont rencontrés. D'une part, les matériaux réticulés ne peuvent pas être recyclés. D'autre part, la réticulation (vulcanisation) pour produire une couche homogène requiert des conditions de réaction spécifiques (e.g. en termes de durée et de température) qui réduisent la vitesse de fabrication du 10 câble et augmentent son coût de production. Enfin, la réticulation peut parfois débuter de façon prématurée dans l'extrudeuse et/ou la tête d'extrudeuse, induisant une dégradation de la qualité de la couche obtenue, notamment de ses propriétés diélectriques. Des alternatives ont donc été proposées telles qu'une couche 15 thermoplastique de polyéthylène de faible densité (LDPE) ou de haute densité (HDPE). Toutefois, un câble comportant une telle couche électriquement isolante ne peut fonctionner à une température supérieure à 70°C environ pour une couche thermoplastique de LDPE et supérieure à 80°C pour une couche thermoplastique de HDPE, induisant une limitation de la puissance 20 pouvant être transportée dans ledit câble et des méthodes de fabrication. Il est également connu de fabriquer une couche électriquement isolante composée de plusieurs rubans de papier ou d'un composite papier-polypropylène imprégnés avec une grande quantité de liquide diélectrique (e.g. câble à papier imprégné d'huile). Le liquide diélectrique remplit complètement les espaces vides présents dans la couche et empêche les décharges partielles et l'endommagement de l'isolation du câble. Cependant, la fabrication de ce type de couche électriquement isolante est très complexe et coûteuse. Le choix du liquide diélectrique va dépendre de l'application envisagée 30 (i.e. du type d'équipement électrique) et de sa compatibilité avec l'isolant solide qu'il est censé imprégner et/ou avec lequel il forme un mélange intime. Parmi les liquides diélectriques conventionnels, on peut citer les huiles 3 minérales (e.g. huiles naphténiques, huiles paraffiniques, huiles aromatiques ou huiles polyaromatiques), les huiles végétales (e.g. huile de soja, huile de lin, huile de colza, huile de maïs ou huile de ricin) ou les huiles synthétiques telles que les hydrocarbures aromatiques (alkylbenzènes, alkylnaphtalènes, 5 alkylbiphényles, alkydiaryléthylènes, etc...), les huiles de silicone, les éther-oxydes, les esters organiques ou les hydrocarbures aliphatiques. En particulier, la demande internationale WO 02/03398 Al décrit un câble comprenant au moins un conducteur électrique et au moins une couche électriquement isolante extrudée basée sur un liquide diélectrique en mélange 10 intime avec un matériau polymère thermoplastique comprenant un homopolymère de propylène ou un copolymère de propylène avec au moins un comonomère d'oléfine choisi parmi l'éthylène et une oléfine a différente du propylène. Le liquide diélectrique est un hydrocarbure aromatique comprenant au moins un hydrocarbure de type alkylaryle ayant au moins deux cycles 15 aromatiques non condensés (e.g. dibenzyltoluène ou mélange de 85% en poids de monoxylylxylène et de 15% en poids de dixylylxylène). La demande internationale WO 02/03398 Al indique que le liquide diélectrique est exempt de composés polaires afin d'absorber une quantité minimale d'eau et d'éviter la formation de défauts dans la couche isolante liés à la présence de vapeur 20 d'eau pendant l'extrusion à chaud. Toutefois, les hydrocarbures aromatiques (alkylbenzènes, alkylnaphtalènes, alkylbi phényles, alkydiaryléthylènes) présentent un coût élevé et induisent généralement des problèmes de sécurité et/ou d'environnement (e.g. certains hydrocarbures aromatiques sont considérés comme cancérigènes). 25 90 à 95% du marché des liquides diélectriques sont couverts par les huiles minérales en raison du faible coût de ces produits « naturels », obtenus directement par raffinage de bruts pétroliers. La composition chimique d'une huile minérale est extrêmement complexe (plusieurs milliers de molécules différentes) et peut varier dans de larges proportions. La composition chimique d'une huile minérale est donc généralement définie par sa teneur en carbone paraffinique (Cp), sa teneur en carbone naphténique (Cn) et sa teneur en carbone aromatique (Ca). Les huiles minérales peuvent également 4 contenir un faible pourcentage de molécules d'hydrocarbures qui comprennent dans leur structure des hétéroatomes comme l'azote, le soufre ou l'oxygène (e.g. composés polaires). La teneur en composés polaires d'une huile minérale peut être déterminée selon la norme ASTM D2007-02. Toutefois, les huiles 5 minérales présentent une stabilité à l'oxydation et une tenue diélectrique qui sont moins élevées par comparaison aux hydrocarbures aromatiques. Par ailleurs, il est connu de la demande internationale WO 2004/066318 Al que les propriétés électriques d'un câble comprenant au moins un conducteur électrique et au moins une couche électriquement isolante extrudée basée sur 10 un matériau polymère thermoplastique en mélange intime avec une huile minérale à titre de liquide diélectrique, peuvent être détériorées par la présence de ces composés polaires, notamment en termes de pertes diélectriques. Il existe donc toujours un besoin en câbles électriques comprenant une 15 couche électriquement isolante présentant des propriétés électriques comparables à celles obtenues avec une couche réticulée XLPE, tout en garantissant de bonnes propriétés mécaniques. Ainsi, le but de la présente invention est de pallier les inconvénients de l'art antérieur et de fournir une composition polymère économique comprenant 20 des matériaux, notamment recyclables, pouvant conduire à une couche électriquement isolante présentant des propriétés électriques améliorées, notamment en termes de rigidité diélectrique, tout en garantissant de faibles pertes diélectriques. Le but de la présente invention est également de fournir un câble, en 25 particulier à moyenne ou à haute tension, pouvant fonctionner à des températures supérieures à 70°C et présentant des propriétés électriques améliorées, notamment en termes de rigidité diélectrique, tout en garantissant de faibles pertes diélectriques. Les buts sont atteints par l'invention qui va être décrite ci-après. 30 L'invention a pour premier objet une composition polymère comprenant au moins un matériau polymère au moins un liquide diélectrique 5 polaire, et au moins une nano-charge. La combinaison d'un liquide diélectrique polaire avec au moins une nano-charge, ou en d'autres termes une charge de dimension nanométrique, permet d'obtenir une couche électriquement isolante d'un câble électrique 5 présentant une rigidité diélectrique améliorée tout en garantissant peu de pertes diélectriques. Par ailleurs, la composition polymère de l'invention permet en outre d'augmenter la température de fonctionnement d'un câble à 90°C-110°C. Enfin, la composition polymère de l'invention présente en outre une 10 conductivité électrique réduite, permettant de l'utiliser avantageusement dans une couche électriquement isolante d'un câble électrique, notamment un câble de type haute tension en courant continu, bien connu sous l'anglicisme « High Voltage Direct Current » (HVDC). Dans la présente invention, on entend par « polaire » un composé 15 comprenant des charges partielles positives et négatives, le barycentre des charges partielles positives ne coïncidant pas avec le barycentre des charges partielles négatives. Les charges partielles positives et négatives apparaissent dans des liaisons covalentes polaires, en particulier dans des liaisons covalentes entre deux atomes d'électronégativité différente, par exemple des 20 liaisons covalentes entre un atome de carbone ou un atome d'hydrogène et un atome choisi parmi un atome d'oxygène, d'azote, de soufre, de fluor, de chlore, de brome, d'iode, ou de phosphore. Selon un premier mode de réalisation, le liquide diélectrique peut comprendre au moins 2,5 % en poids de composés polaires par rapport au 25 poids total de liquide diélectrique. De préférence, le liquide diélectrique peut comprendre au moins une huile minérale polaire ayant au moins 2,5 % en poids de composés polaires par rapport au poids total de l'huile minérale polaire. Selon un deuxième mode de réalisation, le liquide diélectrique peut 30 comprendre au moins une huile minérale et au moins un composé polaire de type benzophénone, acétophénone ou un de leurs dérivés. De préférence, le 6 liquide diélectrique peut comprendre au moins 2,5 % en poids de composés polaires par rapport au poids total de liquide diélectrique. Selon un troisième mode de réalisation, le liquide diélectrique peut comprendre au moins 2,5 % en poids de composés polaires par rapport au 5 poids total de liquide diélectrique, et le liquide diélectrique peut en outre comprendre au moins une huile minérale et au moins un composé polaire de type benzophénone, acétophénone ou un de leurs dérivés. Dans la présente invention, la quantité de composés polaires dans le liquide diélectrique peut être facilement déterminée selon la norme 10 ASTM D2007-02. La nano-charge de l'invention est une charge de dimension nanométrique. La ou les nano-charge(s) de l'invention ont typiquement au moins une de leurs dimensions de taille nanométrique (10-9 mètre). 15 Dans la présente invention, on entend par « la nano-charge », une particule élémentaire. Un ensemble de particules élémentaires peut être un agglomérat ou agrégat de particules élémentaires. Plus particulièrement, la ou les nano-charge(s) de l'invention (i.e. une ou des particules élémentaires) peu(ven)t avoir au moins une de leurs 20 dimensions d'au plus 2000 nm (nanomètres), de préférence d'au plus 1000, de préférence d'au plus 800 nm, de préférence d'au plus 600 nm, et plus préférentiellement d'au plus 400 nm. En outre, la ou les nano-charge(s) de l'invention peu(ven)t avoir au moins une de leurs dimensions d'au moins 1 nm, et de préférence d'au moins 25 5 nm. De préférence, la ou les nano-charge(s) de l'invention peu(ven)t avoir au moins une de leurs dimensions allant de 1 à 800 nm. En considérant plusieurs nano-charges selon l'invention, on entend par le terme « dimension », la dimension moyenne en nombre de l'ensemble des 30 nano-charges d'une population donnée, cette dimension étant classiquement déterminée par des méthodes bien connues de l'homme du métier. 7 La dimension du ou des nano-charges selon l'invention peut être par exemple déterminée par microscopie, notamment par microscope électronique à balayage (MEB) ou par microscope électronique à transmission (MET). Au moins une des nano-charges, ou plus particulièrement les nano5 charges comprises dans la composition polymère, peu(ven)t avoir un facteur de forme strictement supérieur ou égale à 1, et de préférence d'au plus 10. La ou lesdites nano-charge(s) est/sont de préférence de type sphérique, ou en d'autres termes elle(s) a/ont un facteur de forme sensiblement égal à 1. 10 Dans la présente invention, le facteur de forme est typiquement le rapport entre la plus grande dimension d'une nano-charge (telle que par exemple la longueur d'une nano-charge lorsqu'elle est du type lamellaire ou cylindrique) et la plus petite dimension de la nano-charge (telle que par exemple l'épaisseur d'une nano-charge du type lamellaire, ou le diamètre 15 d'une nano-charge du type cylindrique). La nano-charge de l'invention peut avoir de préférence une surface spécifique BET d'au moins 100 m2/g, de préférence d'au moins 120 m2/g, et de préférence d'au moins 150 m2/g. La nano-charge peut avoir une surface spécifique BET d'au plus 1000 m2/g, et de préférence d'au plus 500 m2/g. 20 Dans la présente invention, la surface spécifique peut être facilement déterminée selon la norme DIN 9277 (2010). La composition polymère de l'invention peut comprendre au plus 10,0% en poids de nano-charge, de préférence au plus 5,0% en poids de nano-charge, et de préférence au plus 3,0% en poids de nano-charge, par rapport au poids total de la composition 25 polymère. La composition polymère de l'invention peut comprendre au moins 0,2% en poids de nano-charge, de préférence au moins 0,5% en poids de nano-charge, et de préférence au moins 1,0% en poids de nano-charge, par rapport au poids total de la composition polymère. 30 La nano-charge de l'invention peut être de préférence une nano-charge minérale pouvant être choisie parmi les carbonates de métaux alcalino-terreux, les sulfates de métaux alcalino-terreux, les oxydes métalliques, les 8 oxydes de métalloïdes, les silicates métalliques, et les siloxanes. A titre d'exemple : - les nano-charges de carbonates de métaux alcalino-terreux peuvent être des nano-charges de carbonate de calcium, 5 - les nano-charges de sulfates de métaux alcalino-terreux peuvent être des nano-charges de sulfate de baryum, - les nano-charges d'oxydes métalliques peuvent être des nanocharges d'alumine, d'oxyde de zinc, de dioxyde de titane, - les nano-charges d'oxydes de métalloïdes peuvent être des nano10 charges de dioxyde de silicium (silice), notamment des nano-charges de silice pyrogénée, l'expression « silice pyrogénée » étant bien connue sous l'anglicisme « fumed silica », - les nano-charges de silicate métalliques peuvent être par exemple des nano-charges d'aluminium (par exemple des nano-charges de silicate 15 d'aluminium et de magnésium hydraté telles que la montmorillonite), - les nano-charges de siloxanes peuvent être des nano-charges de silsesquioxanes (par exemple des nano-charges de Trisilanolphényl Polyhedral SilSesquioxane (TP-POSS)). De préférence, les nano-charges de l'invention peuvent être des nano20 charges d'oxydes métalliques et/ou des nano-charges d'oxydes de métalloïdes. La nano-charge de l'invention peut être une charge dite « traitée » ou « non-traitée ». On entend par « charge traitée » une charge ayant subi un traitement de surface pour modifier ses propriétés de surface, par exemple pour 25 améliorer la compatibilité de la charge avec le matériau polymère thermoplastique, notamment pour améliorer l'homogénéité de la charge avec le matériau polymère thermoplastique. On peut parler de charge traitée avec un agent compatibilisant. La nano-charge de l'invention est de préférence une charge traitée 9 avec un traitement de surface hydrophobe. On peut alors parler de nanocharge traitée hydrophobe, l'expression « traitée hydrophobe » étant bien connue sous l'anglicisme « hydrophobic treated ». Dans un mode de réalisation particulièrement préférée, la composition 5 polymère de l'invention peut comprendre au moins un agent compatibilisant. Ledit agent compatibilisant permet avantageusement d'améliorer la compatibilité entre la nano-charge et le matériau polymère thermoplastique. Il favorise plus particulièrement les interactions physicochimiques à l'interface entre ladite nano-charge et ledit matériau polymère pour obtenir notamment 10 une meilleure homogénéité de mélange (dispersion et/ou distribution) entre ladite nano-charge et ledit matériau polymère. Selon une première variante, la nano-charge de l'invention est une charge traitée avec un agent compatibilisant ou destiné à être traitée avec un agent compatibilisant. De préférence, ledit agent compatibilisant est du type 15 hydrophobe. A ce titre, la composition polymère de l'invention peut comprendre : - au moins une nano-charge traitée avec un agent compatibilisant, ce type de charge pouvant être facilement disponible dans le commerce, et/ou - au moins une nano-charge non traitée, la composition comprenant en 20 outre un agent compatibilisant destiné à être greffé à la surface de ladite nano-charge. A titre d'exemple de nano-charge traitée, on peut citer les nanocharges comprenant, à leur surface, des groupements siloxane et/ou silane . Les groupements silane peuvent être du type chlorosilane. 25 A titre d'exemple de nano-charge destinée à être traitée, on peut citer tout type de charge n'ayant subi aucun traitement préalable lors de leur incorporation dans la composition polymère de l'invention, la composition polymère de l'invention comprenant alors un agent compatibilisant combinant un peroxyde organique avec un silane insaturé, afin d'obtenir dans une étape 30 ultérieure une nano-charge comprenant des groupements siloxanes à sa 10 surface. Selon une deuxième variante, la composition polymère peut comprendre un polymère, en tant qu'agent compatibilisant, comportant des groupements destinés à améliorer la compatibilité entre la nano-charge et le 5 matériau polymère thermoplastique. A titre d'exemple, ledit polymère peut être un polymère greffé anhydride maléique, et de préférence une polyoléfine greffée anhydride maléique. Selon une troisième variante, les première et deuxième variantes 10 peuvent être combinées. Le liquide diélectrique peut comprendre au moins 70% en poids environ d'huile minérale, et de préférence au moins 80% en poids environ d'huile minérale, par rapport au poids total du liquide diélectrique. L'huile minérale est généralement liquide à 20-25°C environ. 15 L'huile minérale peut être choisie parmi les huiles naphténiques et les huiles paraffiniques, et de préférence parmi les huiles naphténiques. L'huile minérale est obtenue à partir du raffinage d'un brut pétrolier. Selon une forme de réalisation particulièrement préférée de l'invention, l'huile minérale comprend une teneur en carbone paraffinique (Cp) allant de 20 45 à 65% atomique environ, une teneur en carbone naphténique (Cn) allant de 35 à 55% atomique environ et une teneur en carbone aromatique (Ca) allant de 0,5 à 10% atomique environ. Dans un mode de réalisation particulier, le composé polaire de type benzophénone, acétophénone ou un de leurs dérivés représente au moins 25 2,5% en poids environ, de préférence au moins 3,5% en poids environ, et encore plus préférentiellement au moins 4% en poids environ, par rapport au poids total du liquide diélectrique. Grâce à cette quantité minimum de composé polaire, la rigidité diélectrique est améliorée. Le liquide diélectrique peut comprendre au plus 30% en poids environ, 30 de préférence au plus 20% en poids environ, et encore plus préférentiellement 11 au plus 15% en poids environ, de composé polaire de type benzophénone, acétophénone ou un de leurs dérivés, par rapport au poids total du liquide diélectrique. Cette quantité maximale permet de garantir des pertes diélectriques modérées, voire faibles (e.g. inférieures à 10-3 environ), et 5 également d'éviter la migration du liquide diélectrique hors de la couche électriquement isolante. Le composé polaire de type benzophénone, acétophénone ou un de leurs dérivés peut répondre à la formule (I) suivante : (I) 10 dans laquelle R1 et R2, identiques ou différents, sont des groupes aryles, alkyles, alkylène-aryles, les groupes R1 et R2 pouvant être reliés ensemble par l'élément A représentant une liaison simple ou un groupe -(CH2),- avec n égal à 1 ou 2. Le groupe aryle peut comprendre un ou plusieurs cycles aromatiques, 15 condensés ou non condensés, et de préférence non condensés. Le groupe aryle peut comprendre de 5 à 20 atomes de carbone, et de préférence de 5 à 15 atomes de carbone. Chaque cycle aromatique peut comprendre un ou plusieurs hétéroatomes tels qu'un atome d'azote, un atome de soufre ou un atome 20 d'oxygène. Chaque cycle aromatique peut être substitué par un ou plusieurs substituants X choisis parmi un atome d'halogène, un groupe alkyle ou un groupe alkoxy -0-alkyle. Un groupe alkyle est préféré. L'atome d'halogène à titre de substituant X sur un cycle aromatique 25 est de préférence un atome de chlore ou de fluor, et de préférence encore un atome de chlore. Le groupe alkyle à titre de substituant X sur un cycle aromatique peut 12 avoir de 1 à 10 atomes de carbone, de préférence de 1 à 5 atomes de carbone, et de préférence encore de 2 à 4 atomes de carbone. Le groupe alkyle du groupe alkoxy -0-alkyle à titre de substituant X sur un cycle aromatique peut avoir de 1 à 10 atomes de carbone, de 5 préférence de 1 à 5 atomes de carbone, et de préférence encore de 2 à 4 atomes de carbone. Le ou les cycles aromatiques ne comprennent pas de préférence de substituants polaires protiques tels qu'un groupe -OH, un groupe -SH, un groupe -NH ou un groupe -NH2. 10 Le groupe aryle est de préférence un groupe phényle, un groupe naphtyle ou un groupe pyridyle, et de préférence encore un groupe phényle. Le groupe alkyle à titre de groupe Ri et/ou R2 peut avoir de 1 à 20 atomes de carbone, de préférence de 1 à 10 atomes de carbone, et de préférence encore de 1 à 5 atomes de carbone. 15 Dans la présente invention, le groupe alkyle peut être cyclique, linéaire ou ramifié. Le groupe alkylène-aryle est un groupe mixte qui comprend un groupe aryle tel que défini dans la présente invention et un groupe alkylène. Le groupe alkylène du groupe alkylène-aryle est relié directement à la fonction 20 cétone du composé de formule (I). Le groupe alkylène peut être linéaire, cyclique ou ramifié, et de préférence linéaire. En particulier, le groupe alkylène peut avoir de 1 à 5 atomes de carbone. 25 De préférence, le groupe alkylène est un groupe -(CH2)p- avec 1 REVENDICATIONS1. Composition polymère comprenant au moins un matériau polymère thermoplastique, caractérisée en ce que la composition comprend en outre au moins un liquide diélectrique polaire, et au moins une nano-charge. 2. Composition polymère selon la revendication 1, caractérisée en ce que ladite nano-charge à une surface spécifique (BET) d'au moins 100 m2/g. 3. Composition selon la revendication 1 ou 2, caractérisée en ce que la nano-charge a au moins une de ses dimensions d'au plus 2000 nm, et de préférence d'au plus 1000 nm. 4. Composition selon l'une quelconque des revendications précédentes, caractérisée en ce que la nano-charge est une charge minérale, de préférence choisie parmi les carbonates de métaux alcalino-terreux, les sulfates de métaux alcalino-terreux, les oxydes métalliques, les oxydes de métalloïdes, les silicates métalliques, et les siloxanes. 5. Composition selon l'une quelconque des revendications précédentes, caractérisée en ce que le liquide diélectrique comprend au moins 2,5 % en poids de composés polaires par rapport au poids total de liquide diélectrique. 6. Composition selon l'une quelconque des revendications précédentes, caractérisée en ce que le liquide diélectrique comprend au moins une huile 20 minérale, et optionnellement un composé polaire. 7. Composition selon l'une quelconque des revendications précédentes, caractérisée en ce que le liquide diélectrique comprend au moins un composé polaire de type benzophénone, acétophénone ou un de leurs dérivés. 8. Composition selon l'une quelconque des revendications précédentes, 25 caractérisée en ce que le matériau polymère thermoplastique est à base de polyoléfine, de préférence à base de polypropylène. 9. Composition selon l'une quelconque des revendications précédentes, caractérisée en ce que la composition polymère comprend un agent compatibilisant pour améliorer la compatibilité de ladite nano-charge avec le 30 matériau polymère thermoplastique. 10. Composition selon l'une quelconque des revendications 33 précédentes, caractérisée en ce que le liquide diélectrique comprend au moins 70 % en poids d'huile minérale, par rapport au poids total du liquide diélectrique. 11. Composition selon l'une quelconque des revendications 6 à 10, 5 caractérisée en ce que l'huile minérale est choisie parmi les huiles naphténiques et les huiles paraffiniques. 12. Composition selon l'une quelconque des revendications 7 à 11, caractérisée en ce que le composé polaire de type benzophénone, acétophénone ou un de leurs dérivés représente au moins 2,5% en poids, par 10 rapport au poids total du liquide diélectrique. 13. Composition selon l'une quelconque des revendications 7 à 12, caractérisée en ce que le composé polaire de type benzophénone, acétophénone ou un de leurs dérivés répond à la formule (I) suivante : (I) 15 dans laquelle R1 et R2, identiques ou différents, sont des groupes aryles, alkyles, alkylène-aryles, les groupes R1 et R2 pouvant être reliés ensemble par l'élément A représentant une liaison simple ou un groupe -(CH2),- avec n égal à 1 ou 2. 14. Composition selon la revendication 13, caractérisée en ce que le 20 composé de formule (I) est la benzophénone, la dibenzosubérone, la fluorénone ou l'anthrone. 16. Composition selon l'une quelconque des revendications précédentes, caractérisée en ce que le liquide diélectrique représente de 1% à 20% en poids, par rapport au poids total de la composition polymère. 25 17. Composition selon l'une quelconque des revendications précédentes, caractérisée en ce que le matériau polymère thermoplastique comprend au moins un homopolymère ou un copolymère de propylène P1, et 34 au moins un homopolymère ou un copolymère d'oléfine a P2. 18. Composition selon la revendication 17, caractérisée en ce que l'homopolymère ou copolymère de propylène P1 représente de 40 à 70% en poids du matériau polymère thermoplastique. 5 19. Câble comprenant au moins un élément électriquement conducteur allongé, et au moins une couche électriquement isolante obtenue à partir d'une composition polymère telle que définie à l'une quelconque des revendications précédentes. 20. Câble selon la revendication 19, caractérisé en ce que la couche 10 électriquement isolante est une couche non réticulée.